(57)【要約】【課題】低比重でありつつ、耐折曲げ性及び耐荷重性に優れた防水シートを実現し得る防水シート用改質アスファルト組成物を提供する。【解決手段】防水シート用改質アスファルト組成物は、アスファルトと、オレフィン系熱可塑性樹脂と、中空粒子とを含む。オレフィン系熱可塑性樹脂の重量平均分子量は、８７，０００ｇ／モル〜１１５，０００ｇ／モルである。オレフィン系熱可塑性樹脂のメルトボリュームフローレイトは、１．５ｃｍ３／１０分〜１００ｃｍ３／１０分である。【選択図】図１
2018162390.tif 000002
【特許請求の範囲】
【請求項１】
アスファルトと、
重量平均分子量が８７，０００ｇ／モル〜１１５，０００ｇ／モルであり、メルトボリュームフローレイトが１．５ｃｍ３／１０分〜１００ｃｍ３／１０分であるオレフィン系熱可塑性樹脂と、
中空粒子と、
を含む、防水シート用改質アスファルト組成物。
【請求項２】
前記防水シート用改質アスファルト組成物におけるアスファルトの含有量が、４０質量％〜９０質量％である、請求項１に記載の防水シート用改質アスファルト組成物。
【請求項３】
フライアッシュバルーン、シラスバルーン、パーライトバルーン、ガラスバルーン及びセラミックバルーンからなる群から選ばれた少なくとも１種の中空粒子を含む、請求項１又は２に記載の防水シート用改質アスファルト組成物。
【請求項４】
前記中空粒子の１０６μｍふるい残分量が３５質量％以下であり、かさ比重が０．０５ｇ／ｃｍ３〜０．２５ｇ／ｃｍ３であり、浮水率が４０質量％以上である、請求項１〜３のいずれか一項に記載の防水シート用改質アスファルト組成物。
【請求項５】
１９０℃における粘度が２，０００ｍＰａ・ｓ〜１２，０００ｍＰａ・ｓである、請求項１〜４のいずれか一項に記載の防水シート用改質アスファルト組成物。
【請求項６】
前記アスファルトが、ストレートアスファルトを含み、
前記アスファルトの２５℃における針入度が１５０〜２００である、請求項５に記載の防水シート用改質アスファルト組成物。
【請求項７】
請求項１〜６のいずれか一項に記載の防水シート用改質アスファルト組成物を含むアスファルト組成物層と、
前記アスファルト組成物層が上に形成された基材と、
を備える、防水シート。
【発明の詳細な説明】
【技術分野】
【０００１】
本発明は、例えば、防水シート等に好適に用いられる防水シート用改質アスファルト組成物及びそれを用いた防水シートに関する。
【背景技術】
【０００２】
従来、建造物や構造物等に防水性を付与するものとして、防水シートが用いられている。例えば、トーチ工法には、基材と、基材の両面上に設けられた改質アスファルト層とを有する防水シートが用いられる（例えば、特許文献１を参照。）。
【０００３】
トーチ工法では、まず、基材と、改質アスファルト組成物層とを含む積層体からなる防水シートを予め作製し、その防水シートの改質アスファルト組成物層を加熱することにより当該組成物層の表面を融解させて、防水シートを構造物の壁面や屋上面、屋根の勾配面等に融着させる工法のことである。なお、防水シートの施工方法としては、トーチ工法以外にも、改質アスファルト組成物を含む塗膜防水材を常温で塗工し、乾燥又は硬化させる工法も知られている。
【先行技術文献】
【特許文献】
【０００４】
【特許文献１】特開平１１−３３６２６６号公報
【発明の概要】
【発明が解決しようとする課題】
【０００５】
予め作製した防水シートを施工面に融着又は貼付する場合、防水シートの搬送の容易性、施工の容易性等を向上する観点から、防水シートの比重を低くして、防水シートの軽量化を図ることが好ましい。防水シートの比重を低くするためには、防水シートの改質アスファルト層に使用する防水シート用改質アスファルト組成物の比重を低くすることが好ましい。従って、低比重な防水シート用改質アスファルト組成物が求められている。
【０００６】
また、防水シートの低温特性を向上する観点から、防水シートの耐折曲げ性を改善したいという要望がある。
【０００７】
さらに、施工された防水シートに荷重が加わった際に塑性変形しないように、耐荷重性を改善したいという要望もある。
【０００８】
本発明の主な目的は、低比重でありつつ、耐折曲げ性及び耐荷重性に優れた防水シートを実現し得る防水シート用改質アスファルト組成物を提供することにある。
【課題を解決するための手段】
【０００９】
本発明に係る防水シート用改質アスファルト組成物は、アスファルトと、オレフィン系熱可塑性樹脂と、中空粒子とを含む。オレフィン系熱可塑性樹脂の重量平均分子量は、８７，０００ｇ／モル〜１１５，０００ｇ／モルである。オレフィン系熱可塑性樹脂のメルトボリュームフローレイトは、１．５ｃｍ３／１０分〜１００ｃｍ３／１０分である。
【００１０】
本発明に係る防水シート用改質アスファルト組成物では、防水シート用改質アスファルト組成物におけるアスファルトの含有量が、４０質量％〜９０質量％であることが好ましい。
【００１１】
本発明に係る防水シート用改質アスファルト組成物は、フライアッシュバルーン、シラスバルーン、パーライトバルーン、ガラスバルーン及びセラミックバルーンからなる群から選ばれた少なくとも１種の中空粒子を含むことが好ましい。
【００１２】
本発明に係る防水シート用改質アスファルト組成物では、中空粒子の１０６μｍふるい残分量が３５質量％以下であることが好ましい。中空粒子のかさ比重が０．０５ｇ／ｃｍ３〜０．２５ｇ／ｃｍ３であることが好ましい。中空粒子の浮水率が４０質量％以上であることが好ましい。
【００１３】
本発明に係る防水シート用改質アスファルト組成物の１９０℃における粘度が２，０００ｍＰａ・ｓ〜１２，０００ｍＰａ・ｓであることが好ましい。
【００１４】
本発明に係る防水シート用改質アスファルト組成物では、アスファルトが、ストレートアスファルトを含むことが好ましい。アスファルトの２５℃における針入度が１５０〜２００であることが好ましい。
【００１５】
本発明に係る防水シートは、上記本発明に係る防水シート用改質アスファルト組成物を含むアスファルト組成物層と、アスファルト組成物層が上に形成された基材とを備える。
【発明の効果】
【００１６】
本発明によれば、低比重でありつつ、耐折曲げ性及び耐荷重性に優れた防水シートを実現し得る防水シート用改質アスファルト組成物を提供することができる。
【図面の簡単な説明】
【００１７】
【図１】本発明の一実施形態に係る防水シートの模式的断面図である。
【発明を実施するための形態】
【００１８】
以下、本発明を実施した好ましい形態の一例について説明する。但し、下記の実施形態は、単なる例示である。本発明は、下記の実施形態に何ら限定されない。
【００１９】
図１は、本実施形態に係る防水シート１の模式的断面図である。図１に示す防水シート１は、例えば、構造物の壁面や屋上面、屋根の勾配面等に取り付けられ、それらに防水機能を付与する部材である。
【００２０】
防水シート１は、シート状又は板状の基材１０と、防水シート用改質アスファルト組成物層２０とを有する。防水シート１は、例えば、防水シート用改質アスファルト組成物層２０を構造物の壁面や屋上面等に粘着、貼付又は融着することにより用いることができる。例えば、防水シート用改質アスファルト組成物層２０を構造物の壁面等に粘着させて防水シート１を使用する場合は、防水シート用改質アスファルト組成物層２０の表面が粘着性を有していることが好ましい。その場合、防水シート用改質アスファルト組成物層２０の上に剥離層を設けてもよい。
【００２１】
（基材１０）
基材１０は、防水シート用改質アスファルト組成物層２０を補強する機能を有している。好ましい基材１０の具体例としては、例えば、織布、不織布、フィルム等が挙げられる。なかでも好ましく用いられる基材１０としては、合成樹脂繊維からなる不織布が挙げられる。具体的には、より好ましく用いられる基材１０としては、例えば、ポリエチレンテレフタレート（ＰＥＴ）等のポリエステル、ナイロン６やナイロン６６等のポリアミド、ポリアクリロニトリル、ポリエチレンやポリプロピレン等のポリオレフィン等を含む繊維からなる不織布が挙げられる。
【００２２】
（防水シート用改質アスファルト組成物層２０）
防水シート用改質アスファルト組成物層２０は、基材１０の上に設けられている。もっとも、本発明は、この構成に限定されない。例えば、防水シート用改質アスファルト組成物層２０と基材１０と防水シート用改質アスファルト組成物層２０とをこの順に積層して防水シートを作製してもよい。防水シート用改質アスファルト組成物層２０は、アスファルトと、オレフィン系熱可塑性樹脂と、中空粒子とを含む。
【００２３】
（１）アスファルト
防水シート用改質アスファルト組成物層２０のアスファルトは、一般的な防水シートに使用可能なアスファルトであれば特に限定されない。防水シート用改質アスファルト組成物層２０のアスファルトは、防水シート１に要求される特性等に応じて適宜選択することができる。
【００２４】
防水シート用改質アスファルト組成物層２０のアスファルトは、ストレートアスファルトを含むことが好ましく、６０質量％以上含むことがより好ましく、８０質量％以上含むことがさらに好ましく、実質的にストレートアスファルトからなることがなお好ましく、ストレートアスファルトからなることがさらに好ましい。また、防水シート用改質アスファルト組成物層２０のアスファルトは、２５℃における針入度が１５０〜２００であることが好ましい。
【００２５】
ここで、「ストレートアスファルト」とは、原油を常圧又は減圧雰囲気下において蒸留することによりガソリン、灯油、軽油、潤滑油などを取り除いて得られるものである。
【００２６】
ストレートアスファルトとしては、２５℃における針入度が１５０〜２００程度のストレートアスファルトが好適に用いられる。なお、２５℃における針入度は、ＪＩＳ  Ｋ  ２２０７−１９９６「石油アスファルト」に準拠して測定することができる。
【００２７】
防水シート用改質アスファルト組成物層２０におけるアスファルトの含有量は、４０質量％〜９０質量％であることが好ましく、５０質量％〜８０質量％であることがより好ましく、６０質量％〜８０質量％であることがさらに好ましく、６５質量％〜７５質量％であることがさらに好ましい。防水シート用改質アスファルト組成物層２０におけるアスファルトの含有量が少なすぎると、防水シート用改質アスファルト組成物の粘度が高くなりすぎ、防水シートの成形が困難となる場合がある。防水シート用改質アスファルト組成物層２０におけるアスファルトの含有量が多すぎると、防水シート用改質アスファルト組成物層２０の感温性が高くなり、耐久性が低下する場合がある。
【００２８】
なお、防水シート用改質アスファルト組成物層２０は、ストレートアスファルト以外のアスファルト、例えば、ブローンアスファルト等をさらに含んでいてもよい。
【００２９】
（２）オレフィン系熱可塑性樹脂
オレフィン系熱可塑性樹脂の重量平均分子量は、８７，０００ｇ／モル〜１１５，０００ｇ／モルである。このため、防水シート用改質アスファルト組成物の粘度を低くし得る。また、防水シートの良好な耐折曲げ性を実現することができる。さらに、防水シートの良好な耐荷重性を実現することができる。
【００３０】
防水シート用改質アスファルト組成物の粘度をより低くし、防水シートの耐折曲げ性をさらに改善する観点からは、オレフィン系熱可塑性樹脂の重量平均分子量は、１１４，０００ｇ／モル以下であることが好ましく、１１３，０００ｇ／モル以下であることがより好ましく、１１２，０００ｇ／モル以下であることがさらに好ましい。但し、オレフィン系熱可塑性樹脂の重量平均分子量が小さすぎると、防水シート用改質アスファルト組成物層２０の感温性が高くなり、耐久性が低下する場合がある。また、防水シートの耐荷重性が低くなり、例えば、踏み跡等が残りやすくなる。従って、オレフィン系熱可塑性樹脂の重量平均分子量は、９０，０００ｇ／モル以上であることが好ましく、９５，０００ｇ／モル以上であることがより好ましく、１００，０００ｇ／モル以上であることがさらに好ましい。
【００３１】
オレフィン系熱可塑性樹脂のメルトボリュームフローレイトは、１．５ｃｍ３／１０分〜１００ｃｍ３／１０分である。このため、防水シートの耐荷重性を向上し得る。防水シートの耐荷重性をより向上する観点からは、オレフィン系熱可塑性樹脂のメルトボリュームフローレイトは、６０ｃｍ３／１０分以下であることが好ましく、２０ｃｍ３／１０分以下であることがより好ましく、１０ｃｍ３／１０分以下であることがさらに好ましい。但し、オレフィン系熱可塑性樹脂のメルトボリュームフローレイトが大きすぎると、防水シート用改質アスファルト組成物表面の弾性が低下する場合がある。但し、オレフィン系熱可塑性樹脂のメルトボリュームフローレイトが小さすぎると、防水シート用改質アスファルト組成物の製造時にオレフィン系熱可塑性樹脂がストレートアスファルトに均一に分散しない場合がある。従って、オレフィン系熱可塑性樹脂のメルトボリュームフローレイトは、１．８ｃｍ３／１０分以上であることが好ましく、２．０ｃｍ３／１０分以上であることがより好ましく、２．５ｃｍ３／１０分以上であることがより好ましい。
【００３２】
好ましく用いられるオレフィン系熱可塑性樹脂の具体例としては、例えば、ポリプロピレン（ＰＰ）、ポリエチレン（ＰＥ）等が挙げられる。これらのオレフィン系熱可塑性樹脂の１種のみを用いてもよいし、複数種類のオレフィン系熱可塑性樹脂を混合して用いてもよい。
【００３３】
（３）中空粒子（フィラー）
防水シート用改質アスファルト組成物は、フィラーとして中空粒子を含む。このため、防水シート用改質アスファルト組成物の比重を低くすることができる。なお、本発明において、防水シート用改質アスファルト組成物は、中空粒子以外のフィラーをさらに含んでいてもよい。
【００３４】
好ましく用いられる中空粒子としては、フライアッシュバルーン、シラスバルーン、パーライトバルーン、ガラスバルーン、セラミックバルーン等が挙げられる。フィラーは、これらのうちの１種の中空粒子のみを含んでいてもよいし、複数種類の中空粒子を含んでいてもよい。
【００３５】
中空粒子の１０６μｍふるい残分量は、３５質量％以下であることが好ましく、３２質量％以下であることがより好ましく、３０質量％以下であることがさらに好ましい。中空粒子の１０６μｍふるい残分量が多すぎると、防水シート用改質アスファルト組成物の粘度が高くなりすぎる場合がある。
【００３６】
中空粒子のかさ比重は、小さいことが好ましい。中空粒子のかさ比重を小さくすることにより、防水シート用改質アスファルト組成物の軽量化を図ることができるためである。従って、中空粒子のかさ比重は、０．２５ｇ／ｃｍ３以下であることが好ましく、０．２３ｇ／ｃｍ３以下であることがより好ましく、０．２２ｇ／ｃｍ３以下であることがさらに好ましく、０．２０ｇ／ｃｍ３以下であることがさらに好ましい。
【００３７】
但し、中空粒子のかさ比重が小さすぎると、中空粒子の強度が低くなり、防水シート用改質アスファルト組成物を製造する際の攪拌工程において中空粒子が破損し、かえって防水シート用改質アスファルト組成物の比重が高くなることがある。従って、中空粒子のかさ比重は、０．０５ｇ／ｃｍ３以上であることが好ましく、０．０７ｇ／ｃｍ３以上であることがより好ましく、０．１０ｇ／ｃｍ３以上であることがさらに好ましく、０．１５ｇ／ｃｍ３以上であることがさらに好ましい。
【００３８】
防水シート用アスファルト組成物層２０に含まれる中空粒子の浮水率は、４０質量％以上であることが好ましく、４５質量％以上であることがより好ましく、５０質量％以上であることがさらに好ましく、６０質量％以上であることがさらに好ましい。中空粒子の浮水率が少なすぎると、防水シート用改質アスファルト組成物を十分に軽量化できない場合がある。
【００３９】
中空粒子は、防水シート用改質アスファルト組成物に、アスファルトとオレフィン系熱可塑性樹脂との合量１００質量部に対して、１質量部以上含まれていることが好ましく、３質量部以上含まれていることがより好ましく、５質量部以上含まれていることがさらに好ましい。防水シート用改質アスファルト組成物に含まれる中空粒子が少なすぎると、改質アスファルトの軽量化が困難となる場合がある。但し、改質アスファルトに含まれている中空粒子が多すぎると、防水シート用改質アスファルト組成物の粘度が高くなりすぎ、防水シートの成形が困難となる場合がある。従って、中空粒子は、防水シート用改質アスファルト組成物に、アスファルトとオレフィン系熱可塑性樹脂との合量１００質量部に対して、３０質量部以下含まれていることが好ましく、２０質量部以下含まれていることがより好ましく、１５質量部以下含まれていることがさらに好ましい。
【００４０】
下記の実施例及び比較例の結果からも分かるように、重量平均分子量が８７，０００ｇ／モル〜１１５，０００ｇ／モルであり、かつメルトボリュームフローレイトが１．５ｃｍ３／１０分〜１００ｃｍ３／１０分であるオレフィン系熱可塑性樹脂と、中空粒子とを含ませることにより、低比重でありつつ、優れた耐折曲げ性や耐荷重性を有する防水シート用改質アスファルト組成物を実現することができる。
【００４１】
優れた耐荷重性を実現する観点からは、オレフィン系熱可塑性樹脂のメルトボリュームフローレイトが、６０ｃｍ３／１０分以下であることが好ましく、２０ｃｍ３／１０分以下であることがより好ましく、１０ｃｍ３／１０分以下であることがさらに好ましく、５ｃｍ３／１０分以下であることがさらに好ましい。
【００４２】
優れた成形性を実現する観点からは、防水シート用改質アスファルト組成物の１９０℃における粘度が２，０００ｍＰａ・ｓ〜１２，０００ｍＰａ・ｓであることが好ましく、１９０℃における粘度が３，０００ｍＰａ・ｓ〜１０，０００ｍＰａ・ｓであることがより好ましい。なお、防水シート用改質アスファルト組成物の粘度が低すぎると、防水シート製造時の成形性が悪化する。具体的には防水シート用改質アスファルト組成物層２０の厚みにむらが生じ易くなり、製造された防水シートの防水性が低下する場合がある。また、防水シートを構造物の施工面に融着する場合に、防水シート用改質アスファルト組成物層２０の表面をバーナーで炙ったときに、防水シート用改質アスファルト組成物層２０が飛散してしまう場合がある。
【００４３】
軽量な防水シート１を実現する観点からは、防水シート用改質アスファルト組成物の比重は、０．９０ｇ／ｃｍ３以下であることが好ましく、０．８８ｇ／ｃｍ３以下であることがより好ましく、０．８６ｇ／ｃｍ３以下であることがさらに好ましい。但し、防水シート用改質アスファルト組成物の比重が低すぎると、防水シートの耐風圧性が低下する場合がある。従って、防水シート用改質アスファルト組成物の比重は、０．４０ｇ／ｃｍ３以上であることが好ましく、０．５０ｇ／ｃｍ３以上であることがより好ましい。
【００４４】
構造物の施工面に融着する場合の防水シート用改質アスファルト組成物の融解性の観点から、防水シート用改質アスファルト組成物の軟化点は１７０℃以下であることが好ましく、１６５℃以下であることがより好ましい。また、高温環境下における施工後の防水シート用改質アスファルト組成物にだれが発生するおそれがあることから、防水シート用改質アスファルト組成物の軟化点は１４０℃以上であることが好ましく、１４５℃であること以上がより好ましく、１５０℃以上であることがさらに好ましく、１５５℃であること以上がさらに好ましい。
【００４５】
耐荷重性の観点から、防水シート用改質アスファルト組成物の２５℃における針入度は３２以下が好ましく、３０以下がより好ましく、２６以下がさらに好ましい。さらに、防水シート用改質アスファルト組成物の５０℃における針入度は８６以下が好ましく、７８以下がより好ましく、６６以下がさらに好ましい。また、施工した下地への追従性の観点から、防水シート用改質アスファルト組成物の２５℃における針入度は１５以上が好ましく、１８以上がより好ましい。さらに、防水シート用改質アスファルト組成物の５０℃における針入度は４２以上が好ましく、４７以上がより好ましい。
【００４６】
以下、本発明について、具体的な実施例に基づいて、さらに詳細に説明するが、本発明は以下の実施例に何ら限定されるものではなく、その要旨を変更しない範囲において適宜変更して実施することが可能である。
【００４７】
（比較例１）
以下の原料を使用し、表１に示す質量部のストレートアスファルト（２５℃における針入度：１７５）及びオレフィン系熱可塑性樹脂Ａをビーカー内に投入し、１９０℃に加熱しながら４００ｒｐｍの回転速度で２時間攪拌することにより溶解させた。その後、６００ｒｐｍで１時間攪拌することにより防水シート用改質アスファルト組成物５００ｇを得た。
【００４８】
（比較例２）
以下の原料を使用し、表１に示す質量部のストレートアスファルト（２５℃における針入度：１７５）及びオレフィン系熱可塑性樹脂Ａをビーカー内に投入し、１９０℃に加熱しながら４００ｒｐｍの回転速度で２時間攪拌することにより溶解させた。その後、表１に示すフィラーを３３質量部投入し、６００ｒｐｍで１時間攪拌することにより防水シート用改質アスファルト組成物５００ｇを得た。
【００４９】
（比較例３）
フィラーとして、表１に示すフィラーを１６質量部用いたこと以外は、比較例２と同様にして防水シート用改質アスファルト組成物５００ｇを得た。
【００５０】
（比較例４）
フィラーとして、表１に示すフィラーを１６質量部用いたこと以外は、比較例２と同様にして防水シート用改質アスファルト組成物５００ｇを得た。
【００５１】
（実施例１）
オレフィン系熱可塑性樹脂として表１に示すオレフィン系熱可塑性樹脂Ｂを用いたこと以外は、比較例３と同様にして防水シート用改質アスファルト組成物５００ｇを得た。
【００５２】
（実施例２）
オレフィン系熱可塑性樹脂として表２に示すオレフィン系熱可塑性樹脂Ｃを用いたこと以外は、比較例４と同様にして防水シート用改質アスファルト組成物５００ｇを得た。
【００５３】
（比較例５）
オレフィン系熱可塑性樹脂として表１に示すオレフィン系熱可塑性樹脂Ｄを用いたこと以外は、比較例３と同様にして防水シート用改質アスファルト組成物５００ｇを得た。
【００５４】
（比較例６）
オレフィン系熱可塑性樹脂として表１に示すオレフィン系熱可塑性樹脂Ｄを用いたこと以外は、比較例４と同様にして防水シート用改質アスファルト組成物５００ｇを得た。
【００５５】
なお、各実施例及び各比較例で用いたオレフィン系熱可塑性樹脂の重量平均分子量、及び、防水シート用改質アスファルト組成物に使用したフィラーの１０６μｍふるい残分量、かさ比重、浮水率を以下の要領で測定した。結果を表１に示す。
【００５６】
（フィラーの１０６μｍふるい残分量の測定方法）
ＪＩＳ  Ｚ  ８８１５「ふるい分け試験方法通則」の乾式ふるい分けの手動ふるい分けに準拠し、ＪＩＳ  Ｚ  ８８０１に規定する直径２００ｍｍ、目開き１０６μｍの試験用ふるいを用い、気体中で約４０ｃｍ３の試料をふるいに投入し、約２０°傾斜させ、１分間に約１２０回の割合でふるい枠をたたいてふるい分け、残分量の重量を測定することにより、１０６μｍふるい残分量を測定した。
【００５７】
（フィラーのかさ比重の測定方法）
ホソカワミクロン社製パウダテスタＰＴ−Ｘ型を用い、試料をパウダテスタのふるいに投入し、振動させて１００ｍｌの測定用カップに自然落下状態で充填させたときの重量を測定し、かさ比重を算出した。
【００５８】
（フィラーの浮水率の測定方法）
１５ｇの試料を１０００ｍｌビーカーに入れた後に水を入れ、十分に攪拌した後に静置し、水の濁りがなくなるまで置き、浮いた試料を採取し、その試料の乾燥物の重量（Ｗ）を測定し、Ｗ／１５×１００から浮水率を算出した。
【００５９】
（熱可塑性樹脂の重量平均分子量の測定方法）
０．１ｇの試料を１０ｍｌのＯＤＣＢ（オルトジクロロベンゼン）に投入し、１４５℃で２時間加熱することにより溶解させ、さらに、ＯＤＣＢで１０倍に希釈し、Ｗａｔｅｒｓ社製アライアンスＧＰＣ／Ｖ２０００を用い、重量平均分子量を測定した。
【００６０】
（熱可塑性樹脂のメルトボリュームフローレイトの測定方法）
ＪＩＳ  Ｋ  ７２１０「プラスチック−熱可塑性プラスチックのメルトマスフローレイト（ＭＦＲ）及びメルトボリュームフローレイト （ＭＶＲ） の試験方法」のＢ法に準拠し、東洋精機製作所社製メルトインデクサーＴ−１１１型を用い、１５０℃に温度設定したシリンダ内に熱可塑性樹脂を投入して設定温度で溶解した。その後、ピストンにおもり２．１６ｋｇを載せて２５ｍｍ移動する時間を測定し、ＪＩＳ  Ｋ  ７２１０に規定された算出方法で、メルトボリュームフローレイトを測定した。
【００６１】
（評価）
実施例１，２及び比較例１〜６のそれぞれにおいて作製した防水シート用改質アスファルト組成物及びその成形物の各物性について下記の評価方法を用いて評価した。結果を表１に示す。
【００６２】
（粘度）
約１０ｇの試料を１９０℃に加熱し、Ｂ型粘度計を用いて測定した。なお、ローターは．Ｎｏ．３１を用いて、回転数は１２ｒｐｍとした。
【００６３】
（比重）
５０×５０×２ｍｍの試料を作製し、アルファミラージュ社製高精度電子比重計ＥＷ−３００ＳＧを用いて、気中及び水中の重量を測定することにより、比重を測定した。
【００６４】
（軟化点）
ＪＩＳ  Ｋ  ２２０７「石油アスファルト」に準拠し、規定の環に試料を充填し、３２℃のグリセリン浴中で１５分間保持し、試料の中央に３．５ｇの球を置き、浴温を５℃／分の割合で上昇させ、球が落下したときの温度を測定することで、防水シート用改質アスファルト組成物の軟化点を測定した。
【００６５】
（針入度）
ＪＩＳ  Ｋ  ２２０７「石油アスファルト」に準拠し、２５℃及び５０℃の恒温水槽で一定温度に保った試料に、規定の針が５秒間に進入する長さを測定することで、防水シート用改質アスファルト組成物の針入度を測定した。
【００６６】
（耐折曲げ性）
１００ｍｍ×５０ｍｍ×２ｍｍの試料を作製し、ＪＩＳ  Ａ  ６０１３「改質アスファルトルーフィングシート」に準拠し、−１５℃に冷却した試料にき裂が入らないことを確認した。
【００６７】
（耐荷重性）
まず、厚みが２ｍｍであるシート状の試料を作製した。その試料の表面にフレーク状の天然スレートを付着させ、１００℃の高温槽で一定温度に保ち、試料の上にφ２０ｍｍの環を置き、その上に１ｋｇの重りを載せ、１分間静置し、試料に環の跡が残らないことを確認した。目視で環の跡が全く確認できない場合「○」とし、目視の角度により光の反射で僅かに環の跡が確認できる場合「△」とし、どの角度から目視しても環の跡が確認できる場合「×」とした。
【００６８】
【表１】
2018162390.tif 000003
なお、表１において、
熱可塑性樹脂Ａ：重量平均分子量が１１６，８３０ｇ／モルであるオレフィン系熱可塑性樹脂、
熱可塑性樹脂Ｂ：重量平均分子量が１１０，１２８ｇ／モルであるオレフィン系熱可塑性樹脂、
熱可塑性樹脂Ｃ：重量平均分子量が９４，３３６ｇ／モルであるオレフィン系熱可塑性樹脂、
熱可塑性樹脂Ｄ：重量平均分子量が８５，３３８ｇ／モルであるオレフィン系熱可塑性樹脂、
である。
【符号の説明】
【００６９】
１  防水シート
１０  基材
２０  防水シート用改質アスファルト組成物層
【図１】
2018162390.tif 000004
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
アスファルトと、
重量平均分子量が８７，０００ｇ／モル〜１１５，０００ｇ／モルであり、メルトボリュームフローレイトが１．５ｃｍ３／１０分〜１００ｃｍ３／１０分であるオレフィン系熱可塑性樹脂と、
中空粒子と、
を含み、
前記中空粒子の１０６μｍふるい残分量が３５質量％以下であり、かさ比重が０．０５ｇ／ｃｍ３〜０．２５ｇ／ｃｍ３であり、浮水率が４０質量％以上であり、
１９０℃における粘度が２，０００ｍＰａ・ｓ〜１２，０００ｍＰａ・ｓである、防水シート用改質アスファルト組成物。
【請求項２】
前記防水シート用改質アスファルト組成物におけるアスファルトの含有量が、４０質量％〜９０質量％である、請求項１に記載の防水シート用改質アスファルト組成物。
【請求項３】
フライアッシュバルーン、シラスバルーン、パーライトバルーン、ガラスバルーン及びセラミックバルーンからなる群から選ばれた少なくとも１種の中空粒子を含む、請求項１又は２に記載の防水シート用改質アスファルト組成物。
【請求項４】
前記アスファルトが、ストレートアスファルトを含み、
前記アスファルトの２５℃における針入度が１５０〜２００である、請求項１〜３のいずれか一項に記載の防水シート用改質アスファルト組成物。
【請求項５】
請求項１〜４のいずれか一項に記載の防水シート用改質アスファルト組成物を含むアスファルト組成物層と、
前記アスファルト組成物層が上に形成された基材と、
を備える、防水シート。